(57)【要約】      （修正有）【課題】反磁性体、常磁性体を簡便に磁性素材に転換し、新たな磁性素材の開発及び磁性流体の磁場を高め、パラレルポンピングによる高ネルギー磁性流体を提供する。【解決手段】反磁性素材の金、銀、銅、スズ、珪素、カーボン、常磁性体の白金、チタン、アルミニウム、スズの微粒子及びこれらの合金を、赤ワイン又は、リンゴ酸又は、クエン酸の中に浸漬させ外部からマイクロ波を照射し磁性を有する構造に転換させる。【選択図】図１
2014088609.tif 000002
【特許請求の範囲】
【請求項１】
反磁性素材の金、銀、銅、スズ、珪素、カーボン、常磁性体の白金、チタン、アルミニウム、スズの微粒子及びこれらの合金を、赤ワイン又は、リンゴ酸又は、クエン酸の中に浸漬させ外部からマイクロ波を照射し磁性を有する構造に転換させる方法。
【請求項２】
反磁性素材の金、銀、銅、スズ、珪素、カーボン、常磁性の白金、チタン、アルミニウム、スズ及びこれらの合金の微粒子を赤ワイン又は、リンゴ酸又は、クエン酸の中に浸漬させ、強磁性及びフェリ磁性の磁性流体と混合し外部からマイクロ波を照射し、反磁性素材に強磁性特性をもつ構造に転換する方法。
【請求項３】
反磁性素材の金、銀、銅、常磁性素材の白金の微粒子に、赤ワイン又は、リンゴ酸又は、クエン酸の中に、界面活性剤を入れ、浸漬させることによって強い磁化を持つ強磁性特性の微粒子を製造する方法。
【請求項４】
請求項１及び請求項２の反磁性素材及び常磁性の微粒子に赤ワイン又は、リンゴ酸又は、クエン酸の中に、界面活性剤を入れ、反磁性、常磁性の金、銀、銅、白金、チタン、アルミニウム、スズ、珪素、カーボンの微粒子を混合し、外部からマイクロ波を照射すると請求項１、請求項２よりも高い磁化を有する強磁性体特性をもつ構造に変化させることによって、強磁性特性を持つ微粒子を製造する方法。
【請求項５】
強磁性及びフェリ磁性の磁性素材の微粒子を赤ワイン又は、リンゴ酸又は、クエン酸の中に、界面活性剤を入れて浸漬させ、外部からマイクロ波を照射し、高い磁化を持つ磁性流体を製造する方法。
【請求項６】
請求項５において作られた磁性流体及び、従来の製法の磁性流体に銅の微粒子を入れ、磁性流体の自発磁化において磁場が存在する状態及び外部から磁場を印加された状態でマイクロ波を照射すると、銅の磁気プラズマ効果、すなわちマグネトプラズモン効果及び銅の表面電子のサイクロトロン共鳴によって、磁性共鳴の電子スピン、マグノンの励起のおけるパラレルポンピング現象にあって、磁性流体のエネルギーを増幅させる方法。
【請求項７】
金、銀、白金、チタンに磁性を持たせ、生体へのドラックデリバリーとして活用する方法
【発明の詳細な説明】
【発明の詳細な説明】
【技術分野】
【０００１】反磁性、常磁性の金、銀、白金、プラチナ、銅、チタン、スズ、カーボン、ケイ素、炭素、アルミニウム等の元素の物理特性を強磁性特性に磁性を変換させることによって、元素の電気抵抗率、イオン化エネルギーの物理的特性を転換させ、新たな磁性素材として利用する方法。
【背景の技術】
【産業上の利用可能性】
【０００２】反磁性体、常磁性体、強磁性体は元素の物理学特性である。物質が有する物理特性に基づきこれまで産業界は製品開発を行ってきた。
反磁性体、常磁性体の物質は、磁性を持たない物質としてこれまで利用されている。
金、銀、白金などのナノ粒子に加工すると強磁性を示すことが最近、確認され大きな話題なった。物理的特性がナノ粒子に加工することによって変わることが示された。
多くの物質は、ミクロンサイズの加工による利用が多く、工業生産は、既に大量に行われているが、ナノサイズに加工するには、ミクロンサイズの加工から数十倍から数百倍の費用が必用であり、同時に取り扱い、保管も容易ではない。
反磁性体、常磁性体のミクロンサイズの形状で、磁性を有する特性に転換されると従来の物理学的特性が根底から変わり、新たな用途開発が生じる。
反磁性体には人体に無害な元素が多い、生体内では、金、銀、白金、チタンは無害である。
金属の粒子ミクロン単位で磁化を有すると医薬品と共に局所に誘導し治療するドラックデリバリーとして活用することが可能になる。【０００３】太陽光発電には銀薄膜が広く利用されている。銀薄膜による太陽エネルギーの吸収は可視光を吸収しているが紫外線から赤外線、マイクロ波の領域の吸収は少ない、銀薄膜に磁性を持たすことによって、赤外線領域からマイクロ波領域まで広く太陽光の領域を吸収し太陽光発電エネルギー効率を改善させることが出来る。【０００４】銀は広く触媒に利用されている。銀担持光触媒、セラミック膜丹治銀触媒エチレン酸化反応、ハイドロキシアパタイト固定化銀粒子触媒、銀は触媒反応に多く利用されている。磁化を有することで異なった触媒反応が生じ、反応時間の短縮が可能になる。【０００５】カーボン繊維は軽量で強度ある素材として利用されている、カーボンは反磁性体であり、磁化を有すると軽量で強度のある電磁波吸収材として利用できる。
カーボン素材は耐久性が強い、磁化を持つことからマイクロ波帯の波長は吸収すると遠赤外線を輻射する、軽量の電磁波予防の衣服、保温性の高い衣服やシートカバーとして利用できる。
カーボン繊維は、非表面積の大きさからフイルターとしても広く利用されているが非表面積が飽和状態になるとそれまで吸着していた物質を放出する性質がある、磁性による吸着は物理的結合による安定した吸着が維持できる。
カーボン繊維フイルターは除鉄、除マンガン、除カドミウム、などにも広く利用されており、磁性があることによって、イオン化物質の吸着性が改善できる。
炭素繊維はセシウムの吸着は広く知られているが、物理的結合による吸着による吸着後の安定性がある。【０００６】半導体素子の構造は、常磁性体、反磁性体の中に強磁性体を核とした構造が多い。
反磁性、常磁性の物質が強磁性体に簡便に変化すると同一素材で半導体素子が完成する。
半導体素子には、ケイ素、ゲルマニウム、炭化ケイ素などが利用されているが、これらは反磁性体である。従来反磁性、常磁性の中でも電子スピン数の多い素材などが半導体素子として利用できる。
酸化銅などはｐ型半導体素子として既に知られている。銅に磁化を持たせ、半導体素子を製作することによって、磁性半導体素子として使用できる。また反磁性体、常磁性体の半導体素子に磁化をもった銅を添加することによって、磁性半導体素子が製作できる。
銅を素材とする磁性半導体が製作できると、従来のＶ，Ｍｎ，Ｃｒ，Ｆｅ，Ｎｉ，Ｃｏ，Ｚｎ，Ｃｄを添加した磁性半導体よりも、電気伝導率が高く、回路の処理速度の速い磁性半導体の製作が可能となる。
簡単に強磁性体構造に転換できると低価格で磁性半導体素子が生産できる。【０００７】チタン及びチタン合金は軽量、強度、耐食性、生体適合性があるが強磁性体ではない。磁性を有する構造に転換するとチタンの生体適合性を活かした軽量のドラックデリバリー、人工心臓に使用できる。またチタンに磁性を持たせると、軽量で強度がある特性を活かし、軽量のハイブリットモーターの構造機器の部品に使用できる。チタンの耐食性を活かすと磁性を持った電解液の電極に使用できる。光触媒に使用される酸化チタンに磁性を持たせ磁性光触媒として使用できる。
【背景技術】
【０００８】従来素材は反磁性、常磁性、強磁性に分けて利用されていた。
元素の電子配置はｄ電子、ｓ電子、ｐ電子、ｆ電子からなり、強磁性体はｄ電子の不対電子配置の構造である。ナノ構造の金、銀、白金はｓ電子の不対電子配置によって強磁性構造をしめす。理論的には、反磁性、常磁性は電子配置が不対電子配置でないことが強磁性をしめさない。化学的に表面処理を行い、不対電子処理を行う実験もされているが、持続性が無く、現状としては、ミクロンサイズでは完成されていない。
化学反応による磁場の影響は、従来、熱、圧力に比べて無視できるほど小さいとされていた。
反磁性体、常磁性体の界面の化学反応において、１Ｔ（テスラ）以上の強磁場において、磁気エネルギーは１０Ｊ（ジュール）程度となり、それ以上の強磁場を加えると、化学平衡に影響を与えるとされている。その効果は、強磁性金属水素化物と水素からなる化学平衡系の平衡水素圧や平衡電位の測定によって知られている。常磁性のＮＯ（一酸化窒素）下における、カーボンブラック、活性炭素繊維、ゼオライトによる磁気吸着効果は０．７６Ｔ（テスラ）の高磁場下で生じる。又親水性表面下における、カーボンブラック、活性炭素繊維、ゼオライト、アスペスト、モンモリロナイトにおける磁気吸着効果も０．８Ｔ〜１Ｔ（テスラ）の強磁場下で生じる。また、ラジカル対のスピン状態間に共鳴するマイクロ波を照射することによって核スピン分極が生じることは、既に知られている。
低磁場下において、反磁性物質及び常磁性物質に有機物質と磁性粉体を加え、マイクロ波を照射することによる界面の化学反応において、電子、及び電子スピンの共鳴効果から、ｓ電子対、ｐ電子対を不対電子の配置に変化させ、スピンによる強磁性を生じさせる効果は従来の技術では知られていない。
反磁性素材、常磁性体が強磁性素材として活用されると従来の物理学的常識と異なり、全く新たな素材として見直され、従来の素材の利用範囲を越えて新たな素材としての用途開発が期待できる。【０００９】ドラックデリバリーとして、患部にピンポイントで安全に治療薬を投与することが求められている。金、白金、銀、チタンは生体内で安全であり、磁化を有すると生体の外部からピンポイントで患部に誘導することが出来る。
【発明の開示】
【発明が解決しようとした課題】
【００１０】反磁性及び常磁性の物質を強磁性体構造に転換するためには、経済的効果が無ければ構造転換の意味を持たない。理論的に知られている１Ｔ（テスラ）の強磁場環境の施設を作り、反磁性体、常磁性体に強磁性体を製造しても施設投資そのものに課題があり、理論値から施設投資され実用化には至っていない。金属ナノ粒子を作る施設も環境管理及び製品価格と品質管理が常に課題がある。
産業化には施設投資が簡単であり、且つ作業性の難易度が低い中で安定することが求められる。
実験で使用したのは家庭にある電子レンジからのマイクロ波で且つ低出力の環境と赤ワイン、市販のリンゴ酸、クエン酸、耐熱ガラス容器などで実験から事業化に移行するにも大きな投資費用が必用とせず実施できる。
【課題を解決するための手段】
【００１１】強磁性の電子配置の構造はｄ電子の不対電子配置であり、ナノ構造の金、銀などが強磁性を示すのはｓ電子の不対電子配置による構造である。
反磁性並びに常磁性の金、銀、銅、白金、プラチナ、チタン、スズ、炭素、ケイ素のミクロン微粒子を赤ワイン、リンゴ酸、クエン酸及び界面活性剤を入れ、攪拌しマイクロ波によって照射すると強磁性体の構造を示す。この現象は、赤ワイン、リンゴ酸、クエン酸による反磁性、常磁性の表面処理と共にマイクロ波による照射で、赤ワイン、リンゴ酸、クエン酸の有機遊離電子との反応でｓ電子、ｐ電子の電子配置の電子対が外れ不対電子となることによって強磁性を示す。従来強磁性を持つ素材及び強磁性体に添加し、強い磁化を持たせる磁性遷移元素とその電子配置は、
Ｆｅ（３ｄ４ｓ２），Ｎｉ（３ｄ４ｓ２），Ｃｒ（３ｄ３４ｓ），Ｃｏ（３ｄ４ｓ２），Ｍｎ（３ｄ３４ｓ２），Ｚｎ（３ｄ４Ｓ２），Ｃｄ（４ｄ５ｓ２）であり、ｄ電子配置とｓ電子配置を持つ元素である。反磁性体の元素、Ｃｕ（３ｄ１０４ｓ１），Ａｇ（４ｄ１０，５ｓ１），Ａｕ（４ｆ１４５ｄ１０６ｓ１）、常磁性体の元素Ｐｔ（４ｆ１４５ｄ９６ｓ１）Ｔｉ（４ｓ２３ｄ２）は本発明の方法によって強い磁化を持つ強磁性の構造に転換した。全てｄ電子配置とｓ電子配置を持つ元素である。常磁性体のＡｌ（３ｓ２３ｐ１）、反磁性体Ｓｉ（３ｓ２３ｐ２）、反磁性体のＣ（２ｓ３２ｐ２）は本発明の方法によって弱い磁化を示す強磁性を示した。全て、ｓ電子配置とｐ電子配置を持つ元素であり、元素の外殻の電子配置にｄ電子配置が存在しない。
スズは、α−すずは反磁性、β−すずは常磁性を持つ。その外殻の電子配置はＳｎ（４ｄ１０５ｓ２５ｐ２）であり、ｄ電子配置、ｓ電子配置、ｐ電子配置を持つ。本発明の方法によって銀と同じ程度の磁化を持つ、強磁性を示した。
また外殻の電子配置がｓ電子配置だけの常磁性体Ｍｇ（３ｓ２），Ｋ（４ｓ１），反磁性体Ｃａ（４ｓ２）は当発明の方法では強磁性を示さなかった。
反磁性、常磁性の組成の物質にも強磁性として活用できると物質の用途範囲が画期的に広がる。また、反磁性、常磁性を持つ金属及び合金も、金属及び合金の電子配置の構造によって、上記のｄ電子配置、ｓ電子配置、ｐ電子配置の規則によって本発明の方法によって強磁性の磁化を持つ構造となる。
【００１２】反磁性素材の中には、銅、銀のように、電子スピン数の多い素材がある。電子スピンの数が多い素材は強磁性に変化すると磁性素材として用途が広くなる。どちらも資源としては地球上に豊富にあり、枯渇の心配は少ない。鉄を中心とした磁性素材の持つ欠点の一つ酸化に弱い弱点がカバーできる。本発明のためのマイクロ波照射による反応は物質の表面電子状態によって界面における励起反応が生じる必要性があり、マイクロ波を透過する物質には強磁性を持つ効果は見られない。
【００１３】強磁性及びフェリ磁性の磁性素材の微粒子に赤ワイン又は、リンゴ酸又は、クエン酸に、界面活性剤の主成分、ジ２エチルヘキシルスホコハク酸ナトリウムを入れ浸漬させ、外部からマイクロ波を照射すると、磁性体及び、磁性フェライト及び、赤ワイン又は、リンゴ酸又は、クエン酸と界面活性剤との界面化学反応によって高い磁化を持つ磁性流体が製造できる。
図１の写真は、赤ワインと銀粒子の液体の中にＭｎ−Ｚｎフェライト（初透磁率１９００μｉ）の平均粒子１０μｍの粒子を３０ｇ入れ、ガラス棒で攪拌し、電子レンジ（２．４５ＧＨｚ）５００ｗを１分間照射した。写真における永久磁石▲１▼に沿い針状の伸びている形状はＭｎ−Ｚｎフェライト磁性流体の磁性の反応であり、先端の▲２▼が銀粒子▲３▼がＭｎ−Ｚｎフェライトの粒子である。針状に伸びているＭｎ−Ｚｎフェライト磁性流体の形状から、磁性流体は強い強磁性を示している。
図３の写真は、銅微粒子、平均粒子１５μｍ、０．４ｇを個別の耐熱ガラス容器に入れ、赤ワインを４０ｃｃ入れ、攪拌し、その中に実験で利用した界面活性剤リパールを１ｃｃ入れた容器にＭｎ−Ｚｎフェライト微粒子を各耐熱容器に２０ｇ入れ、攪拌し、電子レンジ５００ｗで３０秒加熱し、耐熱ガラスの外部から永久磁石によって磁場を印加すると銅はＭｎ−Ｚｎフェライト微粒子による磁性流体と結合し針状の先端部に沿って強い磁性の反応をしめす。針状に伸びているＭｎ−Ｚｎフェライト磁性流体の形状から、磁性流体は強い強磁性を示している。
図４の写真は、金微粒子平均粒子１０μｍ、０．４ｇを個別の耐熱ガラス容器に入り赤ワインを４０ｃｃ入れ、攪拌し、その中に実験で利用した界面活性剤リパールを１ｃｃ入れた容器にＭｎ−Ｚｎフェライト微粒子を各耐熱容器に２０ｇ入れ、攪拌し、電子レンジ５００ｗで３０秒加熱し、耐熱ガラスの外部から永久磁石によって磁場を印加すると金粒子はＭｎ−Ｚｎフェライト微粒子による磁性流体と結合し針状の先端部に沿って強い磁性の反応をしめす。針状に伸びているＭｎ−Ｚｎフェライト磁性流体の形状から、磁性流体は強い強磁性を示している。
図１、図３、図４の写真の磁性流体を永久磁石によって磁場を印加したとき、針状の磁性流体の微粒子の吸引状態によって高い磁化を持つ磁性流体が製造できたことが確認できる。
磁性及びフェリ磁性の磁性素材の微粒子に赤ワイン又は、リンゴ酸又は、クエン酸に界面活性剤を入れて浸漬させ、外部からマイクロ波を照射し自発磁化が強化された磁性流体及び、従来の磁性流体に銅の微粒子を入れ、磁性流体の自発磁化において磁場が存在する状態及び外部から磁場を印加された状態でマイクロ波によって加熱すると銅の磁気プラズマ効果、すなわちマグネトプラズモン効果及び銅が強磁性体の構造に転換され、自発磁化を持つことによって銅の表面電子のサイクロトロン共鳴が増幅する。この状態において、磁性流体にマイクロ波を照射し、磁性共鳴の電子スピンすなわちマグノンの励起において、パラレルポンピング現象にあって、磁性流体のエネルギーが増幅する。図３の写真は銅微粒子平均粒子１５μｍ、０．４ｇを個別の耐熱ガラス容器に入り赤ワインを４０ｃｃ入れ、攪拌し、その中に実験で利用した界面活性剤リパールを１ｃｃ入れた容器にＭｎ−Ｚｎフェライト微粒子を各耐熱容器に２０ｇ入れ、攪拌し、電子レンジ５００ｗで３０秒加熱し、耐熱ガラスの外部から永久磁石によって磁場を印加すると銅はＭｎ−Ｚｎフェライト微粒子による磁性流体と結合し針状の先端部に沿って強い磁性の反応をしめす。針状に伸びているＭｎ−Ｚｎフェライト磁性流体の形状から、磁性流体は強い強磁性を示している。
実験において図３の写真における現象は、銅粒子の挙動が耐熱容器の内部で突沸現象を繰り返し、激しく紋様に対流しており、Ｍｎ−Ｚｎフェライト磁性流体と銅微粒子によるマグネトプラズモン効果からの磁性流体のエネルギー増幅現象が確認できる。
【００１４】実験における銀粒子が強磁性の挙動は図１の写真によって示す。永久磁石を耐熱ガラスの外から印加し耐熱ガラスの中には、赤ワインと界面活性剤の混合液、黒い粒子がＭｎ−Ｚｎフェライト磁性粉体による磁性流体であり、黒い粒子の針状にとがった状態は耐熱容器の外部から印加している永久磁石とＭｎ−Ｚｎフェライト磁性流体の磁化を示している。Ｍｎ−Ｚｎフェライト磁性流体の先端部に白い結晶が銀粒子であり、Ｍｎ−Ｚｎフェライト磁性流体の磁化と吸着している状態が確認できる。
銀粒子が強磁性を保持していることを確認することが出来る。
【００１５】図２の写真は銅微粒子を耐熱ガラス容器に入れ、赤ワインと界面活性剤を入れ、攪拌し耐熱ガラスの外部から永久磁石の磁場を印加した状態の写真である。銅粒子が永久磁石に対して磁場の反応を示している。
この状態において電子レンジのマイクロ波を５００ｗ、３０秒照射し、永久磁石を沿わすと銅粒子の磁場の反応が低下した。同じ容器にＭｎ−Ｚｎフェライト磁性粉体を入れ再度電子レンジによるマイクロ波を３０秒照射した。図３の写真は耐熱ガラスの外部から永久磁石により磁場を印加した状態を示し、銅粒子がＭｎ−Ｚｎフェライト磁性粉体による磁性流体と一体となり、磁性を示している。
【００１６】００１５においてＭｎ−Ｚｎフェライト磁性流体と赤ワイン、界面活性剤が耐熱容器内部で短時間に突沸現象を繰り返しており、図４の金、図１の銀とは全く異なった挙動を示していることが容器内部の写真によって判断できる。図３の写真において、容器の内部の紋様の流体と突沸現象においてマグネトプラズマ効果が説明できる。
【００１７】図４の写真は金粒子を耐熱ガラス容器に入れ、赤ワインと界面活性剤を入れＭｎ−Ｚｎフェライト磁性粉体を入れ、電子レンジのマイクロ波、５００ｗ、３０秒を照射し、取り出し永久磁石を耐熱容器の外部から印加した状態を示す。針状に磁化を示すＭｎ−Ｚｎフェライト磁性流体の全面に金粒子が光っており、金粒子の磁化を示している。
【００１８】図５の写真は酸化アルミニウムの微粒子を耐熱ガラスに入れ、赤ワインと界面活性剤、Ｍｎ−Ｚｎフェライトを入れ電子レンジのマイクロ波５００ｗ、３０秒照射し、永久磁石を耐熱ガラスの側面から沿わし磁性反応を調べた写真である。細部に少し酸化アルミニウムの結晶が磁化反応を示している。
【実験１】
【００１９】市販の輸入ワインのイタリア産、フランス産、スペイン産の赤ワイン３種をそれぞれ個別の耐熱ビーカーに１００ｃｃ入れ、その中に銀微粒子、径サイズ、８μ〜１５μを１０ｇを入れ、ガラス棒において、攪拌し、均一に沈殿した状態で、３種類の容器をそれぞれ電子レンジ（２．４５ＧＨｚ）、１７０ｗで１分間照射し、一度常温になるまで置き、再度、電子レンジ（２．４５ＧＨｚ）で５００ｗで１分間加熱した。耐熱ビーカーの外から永久磁石の磁化を印加し容器にあて沿わすと幾分銀粒子が永久磁石に沿い移動する。磁性に対して反応が示された。
イタリア産、フランス産、スペイン産とも挙動は変わらなかった。
赤ワインによる産地の差は見られず、どのワインも同じと判断した。
赤ワインと銀粒子、電子レンジのマイクロ波によって反磁性体から磁化特性が変化していることが示された。
【実験２】
赤ワインとリンゴ酸、クエン酸の水溶液による挙動の格差を、実験１と同じ耐熱ビーカーに銀粒子を使用した方法で行った。
リンゴ酸とクエン酸は純水との比率１０対１の比率にし、混合し、３種の耐熱ビーカーに入れて攪拌し、実験１と同じ銀粒子１０ｇを入れ、電子レンジ（２．４５ＧＨＪｚ）に入れ、始めに１７０ｗで１分常温後に再度５００ｗで１分間加熱し、銀粒子の挙動を耐熱ガラス容器の外部から容器に沿わし永久磁石で磁性の特性を確認した。
赤ワイン、リンゴ酸、クエン酸ともにビーカーの外から永久磁石による磁場の印加による上下運動に対して磁性の挙動は示すが、磁性反応に対する動きは、赤ワイン、リンゴ酸、クエン酸の順番で赤ワインの磁性反応が強く、クエン酸は永久磁石の印加に対して弱い移動が認められる程度である。このことから有機酸による一定の磁性反応が確認できる。
【実験３】
実験１及び実験２において赤ワインが銀粒子の磁性が高いことから、赤ワインによる実験を以下の実験では継続した。
実験１で使用した赤ワインと銀粒子の液体の中にＭｎ−Ｚｎフェライト（初透磁率１９００μｉ）の平均粒子１０μｍの粒子を３０ｇ入れ、ガラス棒で攪拌し、電子レンジ（２．４５ＧＨｚ）５００ｗを１分間照射した。
常温状態では銀粒子の密度はＭｎ−Ｚｎフェライトよりも高く、最下部に沈殿しＭｎ−Ｚｎフェライトは銀粒子上に沈殿している。
耐熱ビーカーの下部から永久磁石を付け磁場の印加を耐熱ビーカーの下部から上部に引き上げると銀粒子とＭｎ−Ｚｎフェライト粒子による磁性流体と共に針状になり上部に引き上がる。銀粒子Ｍｎ−Ｚｎフェライト磁性流体と磁化の格差がそれほど生じていないことを示している。銀粒子に強い磁化が生じ強磁性体に変化していることが示されている。
図１の写真における永久磁石▲１▼に沿い針状の伸びている形状はＭｎ−Ｚｎフェライト磁性流体の磁性の反応であり、先端の▲２▼の白色が銀粒子、▲３▼がＭｎ−Ｚｎフェライトの粒子である。強磁性を示している。
【実験４】
銀粒子は８μｍ〜１５μｍの粒子で軽く赤ワインとＭｎ−Ｚｎフェライト微粒子と混ざりにくく、界面活性剤として商品名、リパール８６０ｋ（ライオン（株））主成分の化学名、ジ２エチルヘキシスルホコハク酸ナトリウム／灯油／水のアニオン性液体、濃度比率、５０〜６０、３０〜４０その他を全容量の１％加えて、実験３と同じ方法で実験を行った。
以下の実験では全て同じ界面活性剤を利用し実験を行った。
界面活性剤を入れることで全体の混ざりが安定し、攪拌が容易である。同時に銀粒子の磁化反応が強く、実験３よりも永久磁石に強い反応を示す。
【実験５】
金微粒子平均粒子１０μｍ銅微粒子平均粒子１５μｍ白金微粒子平均粒子２０μｍをそれぞれ０．４ｇを個別の耐熱ガラス容器に入り赤ワインを４０ｃｃ入れ、攪拌し、その中に実験４で利用した界面活性剤リパールを１ｃｃ入れ、攪拌し耐熱容器の外部から永久磁石を印加すると金粒子及び銅粒子、白金粒子は弱い磁性を示す。
図２の写真は銅粒子の磁化反応を示す。
金及び銅、白金を入れた３つのそれぞれの容器を電子レンジに入れ５００ｗ３０秒加熱すると磁性は少し低下する。金及び銅、白金の容器にＭｎ−Ｚｎフェライト微粒子を各耐熱容器に２０ｇ入れ、攪拌し、電子レンジ５００ｗで３０秒加熱し、耐熱ガラスの外部から永久磁石によって磁場を印加すると金及び銅、白金はＭｎ−Ｚｎフェライト微粒子による磁性流体と結合し針状の先端部に沿って強い磁性の反応をしめす。
実験において銅粒子の挙動は銀粒子、白金の粒子とことなり、耐熱容器の内部で突沸現象を繰り返し、紋様を描き激しく対流する。図３の写真で示すＭｎ−Ｚｎフェライト磁性流体と銅微粒子によるマグネトプラズモン効果からの磁性流体のエネルギー増幅現象が確認できる。金、白金よりも強い磁性を示す。
図４の写真は金粒子の磁化反応を示す。
【実験６】
チタン微粒子平均２０μｍ、０．４ｇを個別の耐熱ガラス容器に入り赤ワインを４０ｃｃ入れ、攪拌し、その中に実験で利用した界面活性剤リパールを１ｃｃ入れ、攪拌し耐熱容器の外部から永久磁石を印加するとチタン粒子は弱い磁性を示す。その後チタン粒子と赤ワイン、界面活性剤リパールの入った耐熱ガラス容器にＭｎ−Ｚｎ磁性粉体を５ｇ入れ電子レンジのマイクロ波によって５００Ｗで３０秒間加熱し、永久磁石によって磁場を印加するとチタン粒子は強い磁性の反応を示す。
【実験７】
酸化アルミニウム及び珪素、炭の微粉末平均流量１０μｍを０．４ｇ、それぞれの耐熱ガラス容器に入れ、赤ワイン４０ｃｃを入れ、実験４で利用した界面活性剤を入れ攪拌し耐熱ガラスの外部から永久磁石によって磁化を印加しても酸化アルミニウム及び珪素、炭は全く磁性の反応はしない。
酸化アルミニウムと赤ワイン、界面活性剤を入れた容器を電子レンジ入れ５００ｗ、３０秒加熱し、耐熱容器の外部から永久磁石の磁化を印加しても酸化アルミニウム及び珪素、炭は磁性反応を示さない。酸化アルミニウム及び珪素、炭の各容器に赤ワイン、界面活性剤を入れた各耐熱ガラス容器にＭｎ−Ｚｎフェライトを入れ、電子レンジ５００ｗで６０秒加熱し、取り出し耐熱容器の外部から永久磁石によって磁場を印加すると弱い磁性反応を示す。
図５の写真は酸化アルミニウムに耐熱容器の外部から磁場を与えた反応である。
【実験８】
スズ、微粉末平均流量１０μｍを０．４ｇ、を耐熱ガラス容器に入れ、赤ワイン４０ｃｃを入れ実験４で利用した界面活性剤を入れ、攪拌し、耐熱ガラスの外部から永久磁石によって磁化を印加してもスズは全く磁性の反応はしない。
スズと赤ワイン、界面活性剤を入れた容器を電子レンジ入れ５００ｗ３０秒加熱し、耐熱容器の外部から永久磁石の磁化を印加しても、スズは磁性反応を示さない。スズに赤ワイン、界面活性剤を入れた各耐熱ガラス容器にＭｎ−Ｚｎフェライトを入れ電子レンジ５００ｗで６０秒加熱し、取り出し耐熱容器の外部から永久磁石によって磁場を印加すると弱い磁性反応を示す。
【実験９】
カルシウム、マグネシウムの微粉末に赤ワインと界面活性剤を入れ、Ｍｎ−Ｚｎフェライトを入れ攪拌し、電子レンジ５００ｗで６０秒間加熱しても永久磁石の反応は示さなかった。
【図面の簡単な説明】
【図１】赤ワインと銀粒子の液体の中にＭｎ−Ｚｎフェライト（初透磁率１９００μｉ）の平均粒子１０μｍの粒子を３０ｇ入れ、ガラス棒で攪拌し、電子レンジ（２．４５ＧＨｚ）５００ｗを１分間照射した。写真における磁石▲１▼に沿い針状の伸びている形状はＭｎ−Ｚｎフェライト磁性流体の磁性の反応であり、先端の▲２▼が銀粒子▲３▼がＭｎ−Ｚｎフェライトの粒子である。銀粒子は強磁性を示している。針状に伸びているＭｎ−Ｚｎフェライト磁性流体の形状から、磁性流体は強い強磁性を示している。
【図２】銅微粒子平均粒子１５μｍ、０．４ｇを個別の耐熱ガラス容器に入れ赤ワインを４０ｃｃ入れ、攪拌し、その中に実験で利用した界面活性剤リパールを１ｃｃ入れ、攪拌し耐熱容器の外部から永久磁石を印加すると銅粒子は弱い磁性を示す。図２の写真は銅粒子の磁化反応
【図３】銅微粒子平均粒子１５μｍ、０．４ｇを個別の耐熱ガラス容器に入り赤ワインを４０ｃｃ入れ、攪拌し、その中に実験で利用した界面活性剤リパールを１ｃｃ入れた容器にＭｎ−Ｚｎフェライト微粒子を各耐熱容器に２０ｇ入れ、攪拌し、電子レンジ５００ｗで３０秒加熱し、耐熱ガラスの外部から永久磁石によって磁場を印加すると銅はＭｎ−Ｚｎフェライト微粒子による磁性流体と結合し針状の先端部に沿って強い磁性の反応をしめす。針状に伸びているＭｎ−Ｚｎフェライト磁性流体の形状から、磁性流体は強い強磁性を示している。実験において銅粒子の挙動は耐熱容器の内部で突沸現象を繰り返し、激しく対流する。Ｍｎ−Ｚｎフェライト磁性流体と銅微粒子によるマグネトプラズモン効果からの磁性流体のエネルギー増幅現象が確認できる。
【図４】金微粒子平均粒子１０μｍ、０．４ｇを個別の耐熱ガラス容器に入り赤ワインを４０ｃｃ入れ、攪拌し、その中に実験で利用した界面活性剤リパールを１ｃｃ入れた容器にＭｎ−Ｚｎフェライト微粒子を各耐熱容器に２０ｇ入れ、攪拌し、電子レンジ５００ｗで３０秒加熱し、耐熱ガラスの外部から永久磁石によって磁場を印加すると金はＭｎ−Ｚｎフェライト微粒子による磁性流体と結合し針状の先端部に沿って強い磁性の反応をしめす。針状に伸びているＭｎ−Ｚｎフェライト磁性流体の形状から、磁性流体は強い強磁性を示している。
【図５】酸化アルミニウムに赤ワイン、界面活性剤を入れた各耐熱ガラス容器にＭｎ−Ｚｎフェライトを入れ電子レンジ５００ｗで６０秒加熱し、取り出し耐熱容器の外部から永久磁石によって磁場を印加すると弱い磁性反応を示す。針状に伸びているＭｎ−Ｚｎフェライト磁性流体の形状から、磁性流体は強い強磁性を示している。
【図１】
2014088609.tif 000003
【図２】
2014088609.tif 000004
【図３】
2014088609.tif 000005
【図４】
2014088609.tif 000006
【図５】
2014088609.tif 000007